(57)【要約】【課題】粘着特性、透明性、巻き戻し性および耐熱性に優れた表面保護フィルムを提供する。【解決手段】表面層（Ａ）、中間層（Ｂ）および粘着層（Ｘ）の少なくとも３層から表面保護フィルムであり、表面層（Ａ）が、エチレン系重合体（ａ）から形成され、中間層（Ｂ）が、プロピレン系重合体（ｂ−１）およびプロピレン・エチレン共重合体（ｂ−２）からなるプロピレン重合体組成物（ｂ）から形成され、粘着層（Ｘ）が、炭素数３以上のα−オレフィン２０〜１００モル％を構成成分とするオレフィン系重合体（ｃ）からなる組成物から形成されることを特徴とする表面保護フィルム。【選択図】なし【特許請求の範囲】
【請求項１】
表面層（Ａ）、中間層（Ｂ）および粘着層（Ｘ）の少なくとも３層からなる表面保護フィルムであり、表面層（Ａ）が、エチレン系重合体（ａ）から形成され、中間層（Ｂ）が、プロピレン系重合体（ｂ−１）およびプロピレン・エチレン共重合体（ｂ−２）からなるプロピレン重合体組成物（ｂ）から形成され、粘着層（Ｘ）が、炭素数３以上のα−オレフィン２０〜１００モル％を構成成分とするオレフィン系重合体（ｃ）からなる組成物から形成されることを特徴とする表面保護フィルム。
【請求項２】
オレフィン系重合体（ｃ）が、プロピレン系共重合体であることを特徴とする請求項１記載の表面保護フィルム。
【請求項３】
オレフィン系重合体（ｃ）が、プロピレン系共重合体であり、各モノマーの炭素数の総和が８以上であることを特徴とする請求項１または２記載の表面保護フィルム。
【請求項４】
エチレン系重合体（ａ）が、下記式（１）を満たすポリエチレンであることを特徴とする請求項１〜３のいずれかに記載の表面保護フィルム。
式（１）
４０×（ＭＦＲ１９０）−０．６７≦ＭＴ≦２５０×（ＭＦＲ１９０）−０．６７
（１）
（ここで、ＭＴは１９０℃で測定したメルトテンション（ｍＮ）、ＭＦＲ１９０は１９０℃で測定したメルトフローレート（ｇ／１０分）を表す。）
【請求項５】
表面層（Ａ）、中間層（Ｂ）および粘着層（Ｘ）の少なくとも３層をＴ−ダイから押出成形して得られる多層フィルムである請求項１〜４のいずれかに記載の表面保護フィルム。
【発明の詳細な説明】
【技術分野】
【０００１】
本発明は、光学製品、建材、自動車部品等に使用される表面保護フィルムに関する。詳しくは、粘着特性、透明性、耐熱性に優れ、被着体等への汚染が少なく、さらにロール状から繰出す際の繰出し性が容易である表面保護フィルムに関する。
【背景技術】
【０００２】
表面保護フィルムは、主として建材用や光学用途用の樹脂製品、金属製品、ガラス製品等の被着体に貼付して使用し、これらの輸送、保管や加工時の傷付きまたは異物混入を防ぐ役割を果たしている。これらの表面保護フィルムは、一般には粘着性の無い表面層と、前記被着体と粘着させるための粘着層とからなる。表面層は通常、ポリエチレンやポリプロピレンなどのポリオレフィンや、ポリエチレンテレフタレートなどのポリエステル、ポリ塩化ビニルなどのビニル重合体から形成される。
【０００３】
近年、液晶画面、プラズマディスプレイ（ＰＤＰ）やリアプロジェクション画面等に用いる部材、いわゆる光学製品の開発が進んでいる。これら光学製品を保護するための表面保護フィルムに対し、傷付きや異物混入のみならず、表面保護フィルムを貼付した状態で製品検査ができる様な透明性や、高温状態で貼付しても適度な粘着力を発現する等の特性が所望されている。
【０００４】
一方、表面保護フィルムを建材や自動車部品用途に使用した場合、表面保護フィルムを貼付した状態で熱成形される場合があり、高い耐熱性が要求されている。
【０００５】
また、比較的粘着力の高い表面保護フィルムでは、ロール状の製品から繰出すことが困難なため、粘着層に離型フィルムを貼り合わせた状態でロール状とし、被着体への貼付の際にこの離型フィルムを剥がして使用している。このような工程を採用すると、大量の廃棄物が発生することから、離型フィルムが無くても容易にロールから繰出すことのできる表面保護フィルムが求められている。
【０００６】
特開２００６−１１６７６９号公報には、ポリエチレン成分を主体とした表面保護フィルムが開示されている。しかしながら、同公報による方法では、一部用途部材に対しては適用可能であるが、粘着力が低く、また透明性も不充分で、被着体の用途には限りがあった。
【特許文献１】特開２００６−１１６７６９号公報
【発明の開示】
【発明が解決しようとする課題】
【０００７】
本発明は、光学製品、建材製品や自動車部品の保管、輸送、加工、検査時に保護するための表面保護フィルムとして要求される特性、特には、粘着特性、透明性、耐熱性およびロールからの繰出し性に優れた表面保護フィルムを提供することにある。
【課題を解決するための手段】
【０００８】
本発明者らは上記課題を鑑み、鋭意検討した結果、ある特定の樹脂組成物からなる中間層を有する表面保護フィルムにより上記課題が解決できることを見出し、本発明を完成するに至った。
すなわち、本発明は、
１．表面層（Ａ）、中間層（Ｂ）および粘着層（Ｘ）の少なくとも３層からなる表面保護フィルムであり、
表面層（Ａ）が、エチレン系重合体（ａ）から形成され、
中間層（Ｂ）が、プロピレン系重合体（ｂ−１）およびプロピレン・エチレン共重合体（ｂ−２）からなるプロピレン重合体組成物（ｂ）から形成され、
粘着層（Ｘ）が、炭素数３以上のα−オレフィン２０〜１００モル％を構成成分とするオレフィン系重合体（ｃ）からなる組成物から形成されることを特徴とする表面保護フィルム、
２．オレフィン系重合体（ｃ）が、プロピレン系共重合体であることを特徴とする１項記載の表面保護フィルム、
３．オレフィン系重合体（ｃ）が、プロピレン系共重合体であり、各モノマーの炭素数の総和が８以上であることを特徴とする１または２項記載の表面保護フィルム、
４．エチレン系重合体（ａ）が、下記式（１）を満たすポリエチレンであることを特徴とする１〜３のいずれかの項に記載の表面保護フィルム、
式（１）
４０×（ＭＦＲ１９０）−０．６７≦ＭＴ≦２５０×（ＭＦＲ１９０）−０．６７  
（１）
（ここで、ＭＴは１９０℃で測定したメルトテンション（ｍＮ）、ＭＦＲ１９０は１９０℃で測定したメルトフローレート（ｇ／１０分）を表す。）
５．表面層（Ａ）、中間層（Ｂ）および粘着層（Ｘ）の少なくとも３層をＴ−ダイから押出成形して得られる多層フィルムである１〜４項のいずれかの項に記載の表面保護フィルム、
である。
【発明の効果】
【０００９】
本発明の表面保護フィルムは、粘着特性、透明性、巻き戻し力および耐熱性に優れている。
【発明を実施するための最良の形態】
【００１０】
次に本発明について詳細に説明する。
本発明の表面保護フィルムは、表面層（Ａ）、中間層（Ｂ）および粘着層（Ｘ）の少なくとも３層からなる。
【００１１】
表面層（Ａ）は、エチレン系重合体（ａ）から形成される。
エチレン系重合体（ａ）は、１９０℃で測定したメルトフローレート（ＭＦＲ１９０と略記）としては、０．０１〜２０ｇ／１０分、好ましくは０．０３〜１５ｇ／１０分、より好ましくは０．０５〜１２ｇ／１０分の範囲にある。
【００１２】
エチレン系重合体（ａ）の密度としては、０．９００〜０．９６０ｇ／ｃｍ３、好ましくは０．９０５〜０．９５０ｇ／ｃｍ３、より好ましくは０．９１０〜０．９３０ｇ／ｃｍ３の範囲にある。
【００１３】
より好ましいエチレン系重合体（ａ）としては、１９０℃で測定したメルトテンション（ＭＴと略記）と前記ＭＦＲ１９０との関係が下記式（１）を満たす。
４０×（ＭＦＲ１９０）−０．６７≦ＭＴ≦２５０×（ＭＦＲ１９０）−０．６７
（１）
ここで、メルトテンション（ＭＴ）は、溶融させたエチレン系重合体を一定速度で延伸したときの応力を測定することによって求められる値である。具体的には、東洋整機ＭＴ測定器を用い、樹脂温度１９０℃、押出速度１５ｍｍ／分、巻取り速度１５ｍ／分、ノズル径２．０９ｍｍφ、ノズル長さ８ｍｍの条件で測定した値（単位ｍＮ）である。
エチレン系重合体（ａ）のＭＦＲ、ＭＴおよび密度が上記範囲にあることで、本発明の表面保護フィルムの成形性およびロールからの繰出し性が良好となる。
【００１４】
本発明におけるこのようなエチレン系重合体（ａ）とは、エチレン単独重合体またはエチレン共重合体を意味し、エチレンを重合することのできる触媒の存在下にエチレンの単独重合またはエチレンと他のα−オレフィンを共重合することによって得ることができる。エチレン単独重合体やエチレン・α−オレフィン共重合体の他に高圧法低密度ポリエチレンないしは、長鎖分岐型低密度ポリエチレンを挙げることができる。より好ましくは高圧法低密度ポリエチレンである。
【００１５】
本発明の表面保護フィルムにおける表面層（Ａ）は、前記エチレン系重合体（ａ）から形成される。
表面層（Ａ）として用いるエチレン系重合体（ａ）には、本発明の表面保護フィルムとしての特性を損なわない範囲で、帯電防止剤、離型剤、酸化防止剤、耐候剤、結晶核剤などの各種添加剤や、ポリオレフィン、ポリエステル、ポリアミド、エラストマー等の樹脂改質剤を添加することも可能である。
【００１６】
前記エチレン系重合体（ａ）と、必要に応じて添加する添加剤や改質剤は、例えば、単軸または二軸押出機やフィーダールーダー等により混錬した上で、さらにフィルム状に加工しても良いが、押出機を兼ね備えたＴ−ダイ成形機に直接投入し、本発明の表面保護フィルムの表面層とすることもできる。
【００１７】
中間層（Ｂ）は、プロピレン系重合体（ｂ−１）およびプロピレン・エチレン共重合体（ｂ−２）からなるプロピレン重合体組成物（ｂ）から形成される。
プロピレン系重合体（ｂ−１）は、示差走査熱量計（ＤＳＣ）で測定した融点が、１２０〜１８０℃、好ましくは１３０〜１７０℃、より好ましくは１４５〜１６５℃の範囲にあるプロピレン単独重合体またはプロピレンとプロピレンを除く炭素数２〜１０までのα−オレフィンとの共重合体である。
プロピレン系重合体（ｂ−１）の２３０℃で測定したメルトフローレート（ＭＦＲ２３０と略記）は、０．１〜１００ｇ／１０分、好ましくは０．５〜５０ｇ／１０分の範囲にある。
【００１８】
また、プロピレン・エチレン共重合体（ｂ−２）は、プロピレン含量が、５０〜９０モル％、好ましくは６０〜８８モル％、より好ましくは７０〜８５モル％の範囲にある。
プロピレン・エチレン共重合体（ｂ−２）の２３０℃のデカリン中で測定した極限粘度[η]としては、１．０〜４．０ｄｌ／ｇ、好ましくは１．５〜３．５ｄｌ／ｇ、より好ましくは１．５〜３．０ｄｌ／ｇの範囲にある。
プロピレン含量および[η]が上記範囲にあることで、得られる表面保護フィルムの透明性やフィッシュアイなどの外観が良好となる。
【００１９】
プロピレン重合体組成物（ｂ）は、前記プロピレン系重合体（ｂ−１）およびプロピレン・エチレン共重合体（ｂ−２）からなる。
プロピレン重合体組成物（ｂ）の製造法としては、特に制限はないが、前記プロピレン系重合体（ｂ−１）およびプロピレン・エチレン共重合体（ｂ−２）を別々に製造し、成形時にブレンドする方法や、多段重合機などを使用してプロピレン系重合体（ｂ−１）を製造した後にプロピレン・エチレン共重合体（ｂ−２）を製造する、いわゆるブロック重合法などを利用できる。好ましい製造法としては、ブロック重合法である。
【００２０】
プロピレン重合体組成物（ｂ）は、プロピレン系重合体（ｂ−１）およびプロピレン・エチレン共重合体（ｂ−２）の総和を１００重量％として、前記プロピレン系重合体（ｂ−１）の含有量が、５０〜９５重量％、好ましくは６０〜９７重量％、より好ましくは７５〜９０重量％である。
【００２１】
本発明における中間層（Ｂ）には、前記プロピレン重合体組成物（ｂ）の他に、表面層や粘着層との接着強度改良や、機械物性改良の目的で、オレフィン系エラストマーやスチレン系エラストマー等のエラストマー成分や酸化防止剤、耐候剤、結晶核剤などの各種添加剤を含んでいても良い。
【００２２】
より好ましい中間層（Ｂ）としては、前記プロピレン重合体組成物（ｂ）とエチレンと炭素数３〜２０までのα−オレフィンとの共重合体から形成される。その際に用いられるエチレンとα−オレフィンとの共重合体としては、密度が０．８５０〜０．９２０ｇ／ｃｍ３、好ましくは０．８５５〜０．９１０ｇ／ｃｍ３、より好ましくは０．８６０〜０．９００ｇ／ｃｍ３であり、ＭＦＲ１９０が０．０５〜５０ｇ／１０分、好ましくは０．１〜３０ｇ／１０分のエチレンと炭素数３〜２０、好ましくは炭素数３〜１０までのα−オレフィンとの共重合体を挙げることができる。
【００２３】
粘着層（Ｘ）は、炭素数３以上のα−オレフィン２０〜１００モル％のオレフィン系重合体（ｃ）からなる組成物から形成される。
オレフィン系重合体（ｃ）は、炭素数３以上のα−オレフィンを２０〜１００モル％、好ましくは４０〜１００モル％、より好ましくは６０〜１００モル％を含有して構成される。ここで、オレフィン系重合体（ｃ）の中に２種以上の炭素数３以上のα−オレフィンが含まれる場合は、それらの合計の含量を示す。
炭素数３以上のα−オレフィンとしては、プロピレン、１−ブテン、４−メチルペンテン−１、１−ヘキセン、１−オクテン、１−デセン、１−ドデセン等が挙げられるが、好ましくはプロピレン、１−ブテン、４−メチルペンテン−１である。
【００２４】
好ましいオレフィン系重合体（ｃ）としては、プロピレンを構成成分として２０〜１００モル％、好ましくは３０〜９０モル％を含有してなるプロピレン系重合体で、具体例としては、非晶性ないしは低結晶性プロピレン単独重合体、プロピレン・エチレン共重合体、プロピレン・１−ブテン共重合体、プロピレン・エチレン・１−ブテン共重合体、プロピレン・４−メチルペンテン−１共重合体、プロピレン・１−ブテン・４−メチルペンテン−１共重合体である。より好ましくは、構成成分である各モノマーの炭素数の総和が８以上、好ましくは９〜２０の範囲にあるプロピレン系共重合体で、具体的には、プロピレン・エチレン・１−ブテン共重合体、プロピレン・４−メチルペンテン−１共重合体、プロピレン・１−ブテン・４−メチルペンテン−１共重合体である。
【００２５】
本発明の表面保護フィルムの粘着層（Ｘ）としては、前記オレフィン系重合体（ｃ）を単独で使用することもできるが、粘着力の制御を目的に、他のオレフィン系エラストマーやスチレン系エラストマーとの組成物として使用することもできる。
【００２６】
オレフィン系エラストマーとしては、例えば，炭素数２〜２０のα−オレフィン重合体または共重合体、ないしはエチレンと不飽和カルボン酸または不飽和カルボン酸エステルとの共重合体である。具体的には、エチレン・プロピレン共重合体、エチレン・１−ブテン共重合体、エチレン・１−ヘキセン共重合体、エチレン・４−メチルペンテン−１共重合体、エチレン・１−オクテン共重合体、１−ブテン単独重合体、１−ブテン・エチレン共重合体、１−ブテン・プロピレン共重合体、４−メチルペンテン−１単独重合体、エチレン・酢酸ビニル共重合体、エチレン・メタクリル酸共重合体、エチレン・メタクリル酸メチル共重合体等を挙げることができる。
【００２７】
スチレン系エラストマーとしては、ポリスチレン相をハードセグメントとして有する公知のスチレン系エラストマーが使用できる。具体的には、スチレン・ブタジエン共重合体（ＳＢＲ）、スチレン・イソプレン・スチレン共重合体（ＳＩＳ）、スチレン・ブタジエン・スチレン共重合体（ＳＢＳ）、スチレン・エチレン・ブタジエン・スチレン共重合体（ＳＥＢＳ）、およびこれらの水素化物を挙げることができる。
【００２８】
上記オレフィン系重合体（ｃ）を単独または組成物の一成分として使用することで、本発明の表面保護フィルムにおける粘着層（Ｘ）を形成することができる。また、本発明においては、粘着力の制御を目的として、さらには本発明の特性を損なわない範囲で、ポリエチレンやポリプロピレンなどのポリオレフィン、酸変性ポリオレフィン、ポリエステル、ポリアミド等の樹脂改質剤や、帯電防止剤、結晶核剤、酸化防止剤等の各種添加剤を含んでいてもよい。
【００２９】
上記オレフィン系重合体（ｃ）および必要に応じて添加される樹脂改質剤または添加剤は、前記表面層（Ａ）、中間層（Ｂ）と積層することにより、本発明の表面保護フィルムとすることができる。
表面層（Ａ）、中間層（Ｂ）と粘着層（Ｘ）を積層する方法については特に制限はないが、あらかじめＴ−ダイ成形またはインフレーション成形にて得られた表面層フィルム上に、押出ラミネーション、押出コーティング等の公知の積層法により積層する方法や、表面層および粘着層を独立してフィルムとした後、各々のフィルムをドライラミネーションにより積層する方法等が挙げられるが、生産性の点から、表面層、粘着層の各成分を多層の押出機に供して成形する共押出成形が好ましい。
【００３０】
本発明の表面保護フィルムにおける表面層（Ａ）の厚みとしては、０．０５〜２００μｍ、好ましくは０．５〜１００μｍ、より好ましくは１〜３０μｍ、さらに好ましくは１〜１５μｍである。中間層（Ｂ）の厚みとしては、１〜５００μｍ、好ましくは３〜２００μｍ、より好ましくは５〜１００μｍである。粘着層（Ｘ）の厚みとしては、０．０５〜５０μ、好ましくは０．３〜４０μ、より好ましくは０．５〜３０μｍである。
本発明の表面保護フィルムの全体の厚みとしては、０．１〜５００μｍ、好ましくは０．５〜４００μｍ、より好ましくは３〜３００μｍである。
【実施例】
【００３１】
以下に本発明を実施例により詳細説明するが、本発明はこれら実施例に限定されるものではない。
【００３２】
［評価法］
粘着力：
アクリル板を幅５０ｍｍ、長さ１２５ｍｍに切断し、この試験板に加圧式ロールラミネーターを用いて貼り付ける。次いで、３００ｍｍ／分の速度で剥離（１８０度剥離）した時の剥離力を測定し、２５ｍｍ幅あたりの剥離力を粘着力（Ｎ／２５ｍｍ）とする。
ここで、貼付けおよび剥離力の測定は２３℃の条件下で行った。
巻き戻し力（繰出し性）：
ロール状サンプルを用い、３００ｍｍ／分の速度でロールから引き剥がす時の剥離力（Ｎ／２５ｍｍ）を測定し、巻き戻し力とする。
ヘイズ：
ＪＩＳ  Ｋ７１０５に準拠し、厚み５０μｍのフィルムにて測定した。
【００３３】
実施例１
表面層および粘着層用に３０ｍｍφの単軸押出機および中間層用に４０ｍｍφ単軸押出機を兼ね備えたダイ幅５００ｍｍの３種３層Ｔ−ダイ成形機に以下の樹脂組成物を供給し、表面層厚み１０μｍ、中間層厚み３０μｍ、粘着層厚み１０μｍ、トータル厚み５０μｍの表面保護フィルムを得た。得られたフィルムの評価結果を表−１に示す。
表面層（Ａ）：
高圧法低密度ポリエチレン（プライムポリマー社製ミラソン１７７０Ｐ、密度０．９２７ｇ／ｃｍ３、ＭＦＲ１９０＝５．９ｇ／１０分、ＭＴ＝３５ｍＮ）１００重量％。
中間層（Ｂ）：
ブロックポリプロピレン〔融点＝１６０℃、ＭＦＲ２３０＝８ｇ／１０分のプロピレン重合体（ｂ−１）８５重量％およびプロピレン含量７５モル％、[η]＝２．３ｄｌ／ｇのプロピレン・エチレン共重合体（ｂ−２）１５重量％からなる組成物〕８５重量％およびエチレン・ブテン共重合体（ＭＦＲ１９０＝０．５ｇ／１０分、１−ブテン含量１９モル％）１５重量％。
粘着層（Ｘ）：
プロピレン・エチレン・１−ブテン共重合体（エチレン含量１３モル％、ブテン含量１９モル％、融点は観測されない、ＭＦＲ＝７ｇ／１０分）８０重量％、
ランダムポリプロピレン（プライムポリマー社製Ｆ３２７、融点＝１３８℃、ＭＦＲ＝７ｇ／１０分）２０重量％。
【００３４】
実施例２及び比較例１
各種層の樹脂組成を表−１記載の樹脂組成とした以外は、実施例１と同様にして表面保護フィルムを得た。得られたフィルムの評価結果を表−１に示す。
【００３５】
【表１】
2008214492.tif 000002
【００３６】
ＨＰＬＤＰＥ；
高圧法低密度ポリエチレン（銘柄名；ミラソン１７７０Ｐ、密度０．９２７ｇ／ｃｍ３、ＭＦＲ１９０＝５．９ｇ／１０分、ＭＴ＝３２ｍＮ、プライムポリマー社製）
ｂ−ＰＰ；
ブロックポリプロピレン(融点＝１６０℃、ＭＦＲ２３０＝８ｇ／１０分のプロピレン重合体（ｂ−１）８５重量％及びプロピレン含量７５モル％、［η］＝２．３ｄｌ／ｇのプロピレン・エチレン共重合体（ｂ−２）１５重量％からなる組成物を多段重合法にて製造されたもの）
ｒ−ＰＰ；
ランダムポリプロピレン（銘柄名；Ｆ３２７、融点＝１３８℃、ＭＦＲ２３０＝７ｇ／１０分、プライムポリマー社製）
ＥＢＲ；
エチレン・ブテン共重合体（ＭＦＲ１９０＝０．５ｇ／１０分、１−ブテン含量１９モル％）
ＰＥＢＲ−１；
プロピレン・エチレン・１−ブテン共重合体（エチレン含量１３モル％、ブテン含量１９モル％、融点は観測されず、ＭＦＲ２３０＝７ｇ／１０分）
ＰＥＢＲ−２；
プロピレン・エチレン・１−ブテン共重合体（エチレン含量１２モル％、ブテン含量１９モル％、融点は観測されず、ＭＦＲ２３０＝７ｇ／１０分）
ｈ−ＰＰ；
ホモポリプロピレン（銘柄名；Ｆ１０７ＢＶ、融点＝１６０℃、ＭＦＲ２３０＝７ｇ／１０分、プライムポリマー社製）
ＨＳＢＲ；
スチレン系エラストマー（水添ＳＢＲ、ＪＳＲ製ダイナロン１３２０Ｐ）
【産業上の利用可能性】
【００３７】
本発明の表面保護フィルムは、粘着特性、透明性、巻き戻し力および耐熱性に優れ、光学用途、建材用途、自動車部品用途との保護フィルムとして産業上の利用価値は極めて高い。